(57)【要約】【課題】銅配線用層間絶縁膜として有用な超低誘電薄膜を提供する。【解決手段】本発明は、銅配線用超低誘電絶縁膜であって、更に詳しくは、マトリクス成分としてポリアルキルシルセスキオキサン前駆体またはその共重合体と、気孔形成用テンプレートとしてアセチルシクロデキストリンナノ粒子が溶解されている有機溶液でコーティングした後、ゾル−ゲル反応及び、高温で熱処理を行って形成された多孔性薄膜で、前記テンプレートとしてアセチルシクロデキストリンを選択使用し、最高６０ｖｏｌ％までの量を含めることができ、形成された薄膜はマトリクス内に５ｎｍ以下の非常に小さい気孔が均一に分布されており、誘電率が１．５程度で低く、気孔間の相互接続性（interconnectivity）が非常に優れた特性を有する銅配線用超低誘電絶縁膜である。【選択図】図１
2007513514.tif 000002
【特許請求の範囲】
【請求項１】
有機または無機マトリクスとシクロデキストリン系気孔形成用テンプレートとを使用して製造された超低誘電絶縁膜において、前記マトリクスとしてポリアルキルシルセスキオキサン前駆体またはその共重合体４０〜７０ｖｏｌ％と、前記テンプレートとしてアセチルシクロデキストリンナノ粒子３０〜６０ｖｏｌ％が有機溶媒に溶解されている有機−無機混合溶液をコーティングして製造されたことを特徴とする銅配線用超低誘電絶縁膜。
【請求項２】
前記ポリアルキルシルセスキオキサン共重合体は、アルキルトリアルコキシシランとα，ω−ビストリアルコキシシリルアルカンとの共重合体であることを特徴とする請求項１記載の銅配線用超低誘電絶縁膜。
【請求項３】
ポリアルキルシルセスキオキサン共重合体は、メチルトリメトキシシランとα，ω−ビストリメトキシシリルエタンとの共重合体、または、メチルトリメトキシシランとα，ω−ビストリエトキシシリルエタンとの共重合体であることを特徴とする請求項２記載の銅配線用超低誘電絶縁膜。
【請求項４】
前記アセチルシクロデキストリンは、下記化学式で表されることを特徴とする請求項１記載の銅配線用超低誘電絶縁膜。
【化３】
2007513514.tif 000009
（化学式３において、ｎは６〜８の定数で；Ｒ1、Ｒ2及びＲ3は、各々、水素原子またはアセチル基で；Ｒ1、Ｒ2及びＲ3のうち少なくとも一つはアセチル基である。）
【請求項５】
前記アセチルシクロデキストリンは、トリアセチル−α−シクロデキストリン、トリアセチル−β−シクロデキストリン、トリアセチル−γ−シクロデキストリン、ジアセチル−α−シクロデキストリン、ジアセチル−β−シクロデキストリン、ジアセチル−γ−シクロデキストリン、モノアセチル−α−シクロデキストリン、モノアセチル−β−シクロデキストリン、モノアセチル−γ−シクロデキストリンのうちから選択されたものであることを特徴とする請求項４記載の銅配線用超低誘電絶縁膜。
【請求項６】
前記有機溶媒は、ジメチルホルムアミド（ＤＭＦ）、ジメチルアクリルアミド（ＤＭＡ）及びジメチルジメチルスルホキシド（ＤＭＳＯ）のうちから選択されたものであることを特徴とする請求項１記載の銅配線用超低誘電絶縁膜。
【請求項７】
最大空隙率が６０％で、最小誘電率が１．５であることを特徴とする請求項１〜６のいずれかに記載の銅配線用超低誘電絶縁膜。
【発明の詳細な説明】
【技術分野】
【０００１】
本発明は、銅配線用超低誘電絶縁膜に関し、更に詳しくは、マトリクス成分としてポリアルキルシルセスキオキサン前駆体またはその共重合体と、気孔形成用テンプレートとしてアセチルシクロデキストリンナノ粒子が溶解されている有機溶液でコーティングした後、ゾル−ゲル反応及び、高温で熱処理を行って形成された多孔性薄膜で、前記テンプレートとしてアセチルシクロデキストリンを選択使用し、最高６０ｖｏｌ％までの量を含めることができ、形成された薄膜はマトリクス内に５ｎｍ以下の非常に小さい気孔が均一に分布されており、誘電率が１．５程度で低く、気孔間の相互接続性（interconnectivity）が非常に優れた特性を有する銅配線用超低誘電絶縁膜に関する。
【背景技術】
【０００２】
最近、半導体分野での高集積化及び高速化の要求により、最小線幅が急速に減っている。 現在集積度が高く、性能の優れた半導体素子として知られているアルミニウム配線物質及び層間絶縁膜としてシリコン酸化膜（ＳｉＯ2、ｋ＝４．０）またはフッ素置換されたシリコン酸化膜（ｋ＝３．５）を使用した低誘電薄膜の場合、ＲＣディレイ［配線物質の抵抗（resistance、Ｒ）と層間絶縁膜の静電容量（capacitance、C）の乗］による信号遅延と、漏話（crosstalk）による雑音及び電力消耗がとても深刻な水準まで達している。
【０００３】
そこで、金属配線の抵抗を減らすために既存のアルミニウム配線の代りに銅配線が使用され、絶縁材料としては誘電率がより低い超低誘電材料の開発が急がれている。
【０００４】
米国SEMATECHのような研究機関で長期間、物性測定及び素子適用テストを行った結果、今後銅チップ製造に使用される可能性のある低誘電物質としてApplied Materials社のBlack Diamond（登録商標）が誘電率が約２．７の乾式薄膜成形（ＣＶＤ）に有用であると判定し、この物質を使用して多くの素子を製作した。また、誘電率が約２．７の湿式薄膜成形（ｓｐｉｎ−ｏｎ）にはDow Chemical社のSiLK有機高分子が最も有力なものとして知られている。しかし、誘電率が２．２以下の次世代低誘電物質は、未だにどの物質が銅チップ製造に使用することができるか結論付けることができていない。
【０００５】
これと関連して、低誘電物質の誘電率を低くする方法の一つとして、熱的に不安定な有機物質を層間絶縁物質である無機マトリクスと混合した後、ゾル−ゲル反応によりマトリクスの硬化を誘導し、有機−無機ナノハイブレッドを製造した後、高温での熱処理を通して誘電率が１．０の空気を低誘電薄膜内に導入しようという試みが活発に行われている［非特許文献１］。この時、気孔のサイズが小さくその分布図が均一な超低誘電物質を製造するためには何よりも無機マトリクスと有機ポロゲン（porogen）物質との相互作用が優れていなければならないと言われている。そこで今日、低誘電無機マトリクスの常用性が優れた気孔形成樹脂の開発に世界中が関心を寄せている。既存のポロゲンとして超分岐ポリエステル［非特許文献２］、エチレン−プロピレン−エチレントリブロック共重合体（tetronics（登録商標））［非特許文献３］とポリメチル・メタクリレート−Ｎ，Ｎ−メタクリル酸ジメチルアミノエチル共重合体［非特許文献４］があり、前記ポロゲンを利用して２．０以下の誘電率を有するナノ多孔性超低誘電物質を成功的に製造したと報告されている。
【０００６】
しかし、前記ポロゲンを利用した超低誘電物質の製造において、ポロゲンの含量が少ない場合、無機マトリクスの常用性が優れ、気孔のサイズが小さく、その分布図が均一な反面、前記ポロゲンの含量が増加するほど常用性は減少し、ポロゲンドメイン同士の凝集現象が起き、気孔のサイズ及び分布図が増加する。しかし、ポロゲンが一定含量以上含有された時、低誘電薄膜内に開いた気孔構造が形成されるため、薄膜の機械的強度及び工程信頼性の側面においてポロゲンの含量制限は深刻な問題を引き起こす。
【０００７】
最近は、機械的及び誘電特性が優れて気孔のサイズが小さく、また閉じた気孔構造を有する超低誘電薄膜を製造するため、有機ナノ粒子をテンプレートとして使用しようという試みが世界中で活発に行われている。これと関連し、最近IBMでは分子量の調節が可能なＡＴＲＰ（atom transfer radical polymerization）方法を利用して架橋結合が可能な官能基を有する有機物質前駆体、例えば、ポリε−カプロラクトン−ｃｏ−アクリロイルオキシカプロラクトンを製造した後、非常に低い濃度（Ｍ≒１０-5）の溶液にラジカル開始剤を添加して温度を増加させると、分子内での架橋反応が進み、ナノサイズを有する有機粒子を製造する方法を発表した［非特許文献５］。また、前記ナノ粒子をポリメチルシルセスキオキサンマトリクスと混合した後、ゾル−ゲル反応及び高温での熱処理を通してマトリクス内に生成された気孔のサイズが混合前のバルク状態の物とほとんど類似すると報告した。この結果は、既存のポロゲン物質を利用して製造した低誘電薄膜とは異なり、常用性が優れたナノ粒子をテンプレートとして使用した場合、ゾル−ゲル反応過程でのナノ粒子同士の凝集現象は起きず、また生成された気孔が互いに閉状態で存在するということを意味する。しかし、前記物質は有機前駆体の分子量を通して粒子サイズを調節しなければならなく、希薄溶液状態で架橋反応を行うため、収得率がかなり低いという短所がある。
【０００８】
したがって、このような問題点を補完するために、最近はナノサイズを有する有機粒子自体をテンプレートとして使用する研究が進められており、その代表的な物質の一つとしては３次元円筒状構造を有するシクロデキストリンが挙げられる。前記物質は、粒子自体のサイズが１．４〜１．７ｎｍで非常に小さく、多様な官能基をシクロデキストリン末端部に導入することができるため、マトリクスとの常用性調節の側面から見てかなり有利であると言える。実際にサムスン総合技術院（Samsung Advanced Institute of Technology）ではヘプタキス［（２，３，６−トリ−Ｏ−メチル）−β−シクロデキストリン］を環状シルセスキオキサン（ＣＳＳＱ）と混合して製造した低誘電薄膜は、気孔のサイズが、シクロデキストリンの含量が約４０％まではバルク状態の物とほとんど類似し、また閉じた気孔構造を有すると報告した［非特許文献６、特許文献１］。しかしこのような優れた気孔特性にもかかわらず、ナノ気孔を含有したＣＳＳＱマトリクスは理論的な数値よりかなり高い誘電率を示した。したがって、優れた機械的特性、閉じた気孔構造及び低い誘電率を同時に満足させる超低誘電物質を製造するために優れた誘電特性を示す有機ナノ粒子の開発が急がれている。
【０００９】
一方、スピン−オンタイプのケイ酸低誘電マトリクスのひとつであるポリメチルシルセスキオキサンは（ＣＨ3−ＳｉＯ1.5）nの構造式を有し、誘電率が低く（ｋ＝２．７）、水分及び熱安定性などが優れ、層間絶縁膜の材料として優れた特性を有する。しかし、化学機械平坦化（chemical mechanical planarization、ＣＭＰ）工程のような活発な半導体工程に露出された場合、低い機械的強度により薄膜が容易に破れてしまう傾向がある。また、誘電率を更に低くする目的でポリメチルシルセスキオキサンマトリクス内に多くの量の気孔を導入する場合には、更に多くの問題点が発生する。そこで、本発明者は、ポリメチルシルセスキオキサンの重合モノマーであるアルキルトリアルコキシシランにα，ω−ビストリアルコキシシリル化合物を共重合単量体として添加し、機械的物性とポロゲンとの常用性が優れたポリアルキルシルセスキオキサン共重合体を製造した［特許文献２］。
【特許文献１】大韓民国特許公開第２００２−７５７２０号公報
【特許文献２】大韓民国特許公開第２００２−３８５４０号公報
【非特許文献１】C.V. Nguyen，K.R. Carter，C.J. Hawker，R.D. Miller，H.W. Rhee and D.Y. Yoon，Chem. Mater.，11，3080 (1999)
【非特許文献２】C. Nguyen, C.J. Hawker, R.D. Miller and J.L. Hedrick, Macromolecules, 33, 4281 (2000)
【非特許文献３】S. Yang, P.A. Mirau, E.K. Lin, H.J. Lee and D.W. Gidley, Chem. Mater., 13, 2762 (2001)
【非特許文献４】Q. R. Huang, W. Volksen, E. Huang, M. Toney and R.D. Miller, Chem. Mater., 14(9), 3676 (2002)
【非特許文献５】D. Mecerreyes, V. Lee, C.J. Hawker and R.D. Miller, Adv, Mater., 13(3), 204 (2001)
【非特許文献６】J.H. Yim, Y.Y. Lyu, H.D. Jeong, S.K. Mah, J.G. Park and D.W. Gidley, Adv. Funct. Mater., 13(5) (2003)
【発明の開示】
【発明が解決しようとする課題】
【００１０】
そこで、本発明の発明者は、従来の超低誘電絶縁膜が有する問題点を克服するために研究を行った結果、ポリアルキルシルセスキオキサン前駆体またはその共重合体をマトリクスとして使用しながらアセチルシクロデキストリンナノ粒子を気孔形成用テンプレートとして使用すると、２成分間の優れた常用性により６０ｖｏｌ％程度のテンプレートが含有され、そして製造された薄膜は空隙率及び誘電特性が非常に優れている。気孔サイズが小さく、閉じた気孔を示す誘電体膜は銅配線用層間絶縁膜として有用であることを見つけ、本発明を完成するに至った。
【００１１】
したがって、本発明は、銅配線用層間絶縁膜として有用な超低誘電薄膜を提供することにその目的がある。
【課題を解決するための手段】
【００１２】
本発明は、有機または無機マトリクス及びシクロデキストリン系気孔形成用テンプレートを使用して製造された超低誘電絶縁膜において、マトリクスとしてポリアルキルシルセスキオキサン前駆体またはその共重合体４０〜７０ｖｏｌ％と、テンプレートとしてアセチルシクロデキストリンナノ粒子３０〜６０ｖｏｌ％が有機溶媒に溶解されている有機−無機混合溶液をコーティングして超低誘電薄膜を製造した後、ゾル−ゲル反応及び熱処理をして製造された銅配線用超低誘電絶縁膜をその特徴とする。
【００１３】
以下、本発明を更に詳しく説明する。
【００１４】
本発明は、銅配線用超低誘電絶縁膜の製造において、マトリクスとしてポリアルキルシルセスキオキサン前駆体またはその共重合体を使用し、気孔形成用テンプレートとしてアセチルシクロデキストリンナノ粒子を使用して製造された薄膜で、最大空隙率が６０％で、最小誘電率が１．５である超低誘電絶縁膜に関する。即ち、本発明は、ポリアルキルシルセスキオキサン前駆体またはその共重合体をマトリクスとする超低誘導体膜の製造において、気孔形成用テンプレートとしてアセチルシクロデキストリンナノ粒子を使用するのに技術構成上の特徴があり、これにより従来のテンプレートの含有量を、最高４０ｖｏｌ％未満から６０ｖｏｌ％まで増加させることができ、最大空隙率を大きく向上させたことはもちろん、誘電特性もすぐれた超低誘電絶縁膜を製造することができた。
【００１５】
以下、本発明による超低誘電絶縁膜についてより詳しく説明する。
【００１６】
本発明ではマトリクス成分として、ポリアルキルシルセスキオキサン前駆体またはその共重合体を使用し、前記マトリクス成分は気孔形成用テンプレートとして使用されるアセチルシクロデキストリンとの常用性が卓越している。
【００１７】
マトリクスとして使用されるポリアルキルシルセスキオキサン共重合体は、アルキルトリアルコキシシランとα，ω−ビストリアルコキシシリルアルカンの共重合体、例えば、メチルトリメトキシシランとα，ω−ビストリメトキシシリルエタン共重合体、またはメチルトリメトキシシランとα，ω−ビストリエトキシシリルエタン共重合体が含まれる。特にマトリクス成分として、本発明者が初めて製造し特許出願したポリアルキルシルセスキオキサン共重合体［大韓民国特許公開第２００２−３８５４０号］を使用した時、空隙率及び誘電率がより向上した。
【００１８】
本発明者により製造されたポリアルキルシルセスキオキサン共重合体は、酸触媒下で、下記化学式１に表されるアルキルトリアルコキシシラン単量体と下記化学式２に表されたα，ω−ビストリアルコキシシリル単量体を有機溶媒／水の混合溶媒で共重合させて製造したもので、物理的特性が優れ、テンプレート、特にアセチルシクロデキストリンとの常用性が優れている。
【００１９】
【化１】
2007513514.tif 000003
【００２０】
【化２】
2007513514.tif 000004
【００２１】
前記化学式１または２において、前記Ｒは互いに同じか違うもので、炭素水１〜６のアルキル基を表し；Ｘ及びＹは互いに同じか違うもので、炭素水１〜６のアルキレン基を表す。
【００２２】
また、本発明では気孔形成用テンプレートとしてアセチルシクロデキストリンナノ粒子を使用する。本発明の先行技術として、大韓民国特許公開第２００２−３８５４０号ではシクロデキストリン誘導体が公知されてはいるが、本発明ではアセチルシクロデキストリンをテンプレートとして具体的に使用した例はなく、ただヘプタキス（２，３，６−トリ−Ｏ−メチル）−β−シクロデキストリン（ＨＴＭ−β−ＣＤ）を使用した実施例のみ記載されており、ＨＴＭ−β−ＣＤの含有量は４０重量％にすぎない。これに対し、本発明ではテンプレートとしてアセチルシクロデキストリンを選択使用し、最高６０ｖｏｌ％まで含有させることが可能になった。
【００２３】
本発明が気孔形成用テンプレートとして使用するアセチルシクロデキストリンは下記化学式に表される。
【００２４】
【化３】
2007513514.tif 000005
【００２５】
前記化学式３において、ｎは６〜８の定数で；Ｒ1、Ｒ2及びＲ3は各々水素原子またはアセチル基で；Ｒ1、Ｒ2及びＲ3のうち少なくとも一つはアセチル基である。
【００２６】
前記化学式３に表されるアセチルシクロデキストリンを具体的に例示すると、トリアセチル−α−シクロデキストリン、トリアセチル−β−シクロデキストリン、トリアセチル−γ−シクロデキストリン、ジアセチル−α−シクロデキストリン、ジアセチル−β−シクロデキストリン、ジアセチル−γ−シクロデキストリン、モノアセチル−α−シクロデキストリン、モノアセチル−β−シクロデキストリン、モノアセチル−γ−シクロデキストリンが含まれている。
【００２７】
以下、本発明による超低誘電薄膜の製造方法について具体的に説明する。
【００２８】
まず、マトリクス成分としてポリアルキルシルセスキオキサン前駆体またはその共重合体と、テンプレートとしてアセチルシクロデキストリンを各々有機溶媒に溶解させた後、互いに混合させて有機−無機混合溶液を製造する。この時、有機溶媒としてジメチルホルムアミド（ＤＭＦ）、ジメチルアクリルアミド（ＤＭＡ）、ジメチルスルホキシド（ＤＭＳＯ）が含まれる。
【００２９】
その次、ポリテトラフルオロエチレンシリンジフィルター（０．２μｍ）に通過させ、製造した有機−無機混合溶液を基板上に数滴落とした後、２０００〜４０００ｒｐｍで２０〜７０秒間スピンコーティングをし、薄膜を製造する。この時、基板としては一般的に使用されてきた通常のものを使用し、好ましくはシリコンウエハーを使用する。そして、このように製造された薄膜は、温度を２００〜４００℃まで増加させて残余溶媒の除去及びマトリクスのシラノール末端基の縮合反応を進めた後、３５０〜５００℃で１時間維持させ、アセチルシクロデキストリン有機物質を除去することでナノ気孔を含有した超低誘電薄膜を製造した。硬化反応及び有機物質除去は窒素雰囲気下で実施し、加熱及び冷却速度は各々３℃／minとした。
【００３０】
以上の製造方法で製造された本発明の超低誘電薄膜は、最大空隙率が６０％、最小誘電率が１．５であり、銅配線用絶縁膜として有用する。
【００３１】
以下、本発明を下記実施例によってさらに詳細に説明する。ただし、これらは本発明を例示するためのものであり、本発明の範囲を制限しない。
【実施例１】
【００３２】
ポリメチルシルセスキオキサン共重合体の製造
メチルトリメトキシシラン［ＣＨ3Ｓｉ（ＯＣＨ3）3］が溶解されたメチルイソブチルケトン（ＭＩＢＫ）溶液にＨＣＩ溶液及び蒸留水を注入し、α，ω−ビストリメトキシシリルエタン［（CH3O）3Ｓｉ−CH2−CH2−Ｓｉ（OCH3）3、ＢＴＭＳＥ］を添加し反応を進めた後、溶媒及びＨＣＩ触媒を除去することで、ＢＴＭＳＥ含量１０ｍｏｌ％、Ｍｗ２４２６、Ｍｎ２，７００、Ｓｉ−ＯＨ／Ｓｉ原子比＝２７％であるポリメチルシルセスキオキサン共重合体を製造した。
【実施例２】
【００３３】
ナノ気孔を含有した超低誘電薄膜の製造
マトリクス成分としてポリメチルシルセスキオキサン（ＭＳＳＱ）単一重合体、メチルトリメトキシシランとα，ω−ビストリメトキシシリルエタンの共重合体（ＢＴＥＳＥ１０％）、またはメチルトリメトキシシランとα，ω−ビストリメトキシシリルエタンの共重合体（ＢＴＥＳＥ２５％）を使用し、テンプレートとしてトリアセチル−β−シクロデキストリン（ＴＡＢＣＤ）を各々使用し、超低誘電薄膜を製造した。
【００３４】
その製造過程は具体的に、まずマトリクス成分及びテンプレートを各々ＤＭＦ有機溶媒に溶かした後、下記表１に表した造成比で混合し有機−無機混合溶液を製造した。ポリテトラフルオロエチレン（ＰＴＦＥ）シリンジフィルター（０．２μｍ）に通過させてシリコンウエハーの上に前記有機−無機混合溶液を数滴落とした後、３５００ｒｐｍ速度で５０秒間スピンコーティングをして薄膜を製造した。このように製造した薄膜は温度を２５０℃まで増加させて有機溶媒の除去及び無機マトリクスの縮合反応を誘導した後、再び４３０℃で１時間熱処理をし、最終的にナノ気孔を含有した超低誘電薄膜を製造した。無機マトリクスの硬化反応及び有機物質の除去は窒素雰囲気下で実施し、加熱及び冷却速度は各々３℃／ｍｉｎとした。
【００３５】
〔実験例１〕
前記実施例２で製造された薄膜の屈折率及び厚さはエリプソメーター（ellipsometer、Ｌ１６６Ｃ、Gaertner Scientific Corp.）を利用して６３２．８ｎｍ波長で測定した。
【００３６】
薄膜の空隙率は下記数式（１）に表されるローレンツ−ローレンツ式（Lorentz-Lorentz equation）を利用して計算した。
【００３７】
【数１】
2007513514.tif 000006
【００３８】
前記数式１において、ｎsまたはｎrは各々多孔性または非多孔性フィルムの屈折率（refractive indices）を表し、ｐは多孔度（porosity）を表す。
【００３９】
薄膜の誘電率測定は下記のような方法で行った。伝導度が非常に高いシリコンウエハー（０．００８Ω.ｍ）を下部電極として使用し、その上に前記実施例２で製造した超低誘電薄膜を、そしてその上に直径約１ｍｍのアルミニウム電極を上部電極として使用し電子ビーム蒸着法により蒸着した。このように準備された試料の静電容量を、ＨＰ４１９４Ａインピーダンスアナライザ（impedance analyzer）を利用して１ＭＨｚで測定した後、前もって分かっている薄膜の厚さ及び電極面積を考慮し誘電率を計算した。また理論的誘電率は、下記数学式２に表されるMaxwell-Garnett式を利用して計算した。
【００４０】
【数２】
2007513514.tif 000007
【００４１】
前記数式２において、ｋsまたはｋrは各々多孔性または非多孔性フィルムの誘電体常数（dielectric constants）を表し、ｐは多孔度を（porosity）を表す。
【００４２】
【表１】
2007513514.tif 000008
【００４３】
〔実験例２〕
本発明の超低誘電薄膜と、大韓民国特許公開第２００２−７５７２０号に公知されている超低誘電薄膜の製造において、テンプレートの含量変化による空隙率と誘電特性の変化を測定し、図１に示した。
【００４４】
本発明の超低誘電薄膜は、ポリメチルシルセスキオキサン２元共重合体（実施例１、ＢＴＭＳＥ１０％含有）を使用し、テンプレートとしてトリアセチル−β−シクロデキストリンナノ粒子（ＴＡＢＣＤ）を使用してその含有量を０、１０、２０、３０、４０、５０、６０ｖｏｌ％に変化させて製造した薄膜である。比較例として提示される超低誘電薄膜は、環状シルセスキオキサン（ＣＳＳＱ）を使用し、テンプレートとしてヘプタキス（２，３，６−トリ−Ｏ−メチル）−β−シクロデキストリン［ｔＣＤ］を使用してその含有量を０、１０、２０、３０、４０、５０ｖｏｌ％に変化させて製造した薄膜である。
【００４５】
図１の結果によると、テンプレートの含量が３０ｖｏｌ％を超えてから、空隙率と誘電率で著しい差異を示すことが確認できる。
【産業上の利用可能性】
【００４６】
前述した通り、本発明による超低誘電薄膜は、マトリクス成分として使用されるポリアルキルシルセスキオキサン前駆体またはその共重合体との優れた常用性を有するアセチルシクロデキストリンナノ粒子の使用により、空隙率及び誘電率の特性が非常に優れていると同時に、生成された気孔のサイズが小さく閉じた気孔構造を形成するため、銅配線用層間絶縁膜として有用である。
【図面の簡単な説明】
【００４７】
【図１】本発明の超低誘電薄膜と先行技術の超低誘電薄膜に対する、空隙率及び誘電特性を比較したものを表したグラフである。
【図１】
2007513514.tif 000010
【国際調査報告】
2007513514.tif 000011